【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
セルロースアシレートフィルム上に液晶性化合物からなる光学異方性層を塗設してなる光学補償フィルムにおいて、該セルロースアシレートフィルムのセルロースを構成するグルコース単位の水酸基が、炭素原子数２以上のアシル基で置換され、グルコース単位の２位の水酸基の該アシル基による置換度をＤＳ２、３位の水酸基の該アシル基による置換度をＤＳ３、６位の水酸基の該アシル基による置換度をＤＳ６としたときに、下記式（Ｉ）および（II）を満たすことを特徴とする光学補償フィルム。
（Ｉ） ：２．０≦ＤＳ２＋ＤＳ３＋ＤＳ６≦３．０
（II） ：ＤＳ６／（ＤＳ２＋ＤＳ３＋ＤＳ６）≧０．３１５
【請求項２】
該セルロースアシレートフィルムが棒状または円盤状化合物からなるレターデーション発現剤を少なくとも１種含むことことを特徴とする請求項１に記載の光学補償フィルム。
【請求項３】
該セルロースアシレートフィルムの２５℃１０％ＲＨにおけるＲｅ（５５０）値と２５℃８０％ＲＨにおけるＲｅ（５５０）値の差ΔＲｅ（Ｒｅ１０％ＲＨ−Ｒｅ８０％ＲＨ）が１２ｎｍ以下であり、２５℃１０％ＲＨにおけるＲｔｈ（５５０）値と２５℃８０％ＲＨにおけるＲｔｈ（５５０）値の差ΔＲｔｈ（Ｒｔｈ１０％ＲＨ−Ｒｔｈ８０％ＲＨ）が３２ｎｍ以下であることを特徴とする請求項１または２に記載の光学補償フィルム。
［式中、Ｒｅ(λ)は波長λｎｍにおける面内のレターデーション（単位：ｎｍ）、Ｒｔｈ(λ)は波長λｎｍにおける厚さ方向のレターデーション（単位：ｎｍ）である。］
【請求項４】
液晶性化合物が、円盤状液晶性化合物である請求項１〜３のいずれかに記載の光学補償フィルム。
【請求項５】
液晶性化合物が、棒状液晶性化合物である請求項１〜３のいずれかに記載の光学補償フィルム。
【請求項６】
請求項１〜５のいずれかに記載の光学補償フィルムと偏光子とを有する偏光板。
【請求項７】
液晶セルと、請求項１〜５のいずれかに記載の光学補償フィルムあるいは請求項６に記載の偏光板とを有する液晶表示装置。
【請求項８】
液晶表示装置がＯＣＢモードであることを特徴とする請求項７に記載の液晶表示装置。
【手続補正２】
【補正対象書類名】明細書
【補正対象項目名】０００７
【補正方法】変更
【補正の内容】
【０００７】
これらの目的は以下の手段によって達成された。
（１）セルロースアシレートフィルム上に液晶性化合物からなる光学異方性層を塗設してなる光学補償フィルムにおいて、該セルロースアシレートフィルムのセルロースを構成するグルコース単位の水酸基が、炭素原子数２以上のアシル基で置換され、グルコース単位の２位の水酸基の該アシル基による置換度をＤＳ２、３位の水酸基の該アシル基による置換度をＤＳ３、６位の水酸基の該アシル基による置換度をＤＳ６としたときに、下記式（Ｉ）および（II）を満たすことを特徴とする光学補償フィルム。
（Ｉ） ：２．０≦ＤＳ２＋ＤＳ３＋ＤＳ６≦３．０
（II） ：ＤＳ６／（ＤＳ２＋ＤＳ３＋ＤＳ６）≧０．３１５
（２）該セルロースアシレートフィルムが棒状または円盤状化合物からなるレターデーション発現剤を少なくとも１種含むことことを特徴とする前記（１）に記載の光学補償フィルム。
（３）該セルロースアシレートフィルムの２５℃１０％ＲＨにおけるＲｅ（５５０）値と２５℃８０％ＲＨにおけるＲｅ（５５０）値の差ΔＲｅ（Ｒｅ１０％ＲＨ−Ｒｅ８０％ＲＨ）が１２ｎｍ以下であり、２５℃１０％ＲＨにおけるＲｔｈ（５５０）値と２５℃８０％ＲＨにおけるＲｔｈ（５５０）値の差ΔＲｔｈ（Ｒｔｈ１０％ＲＨ−Ｒｔｈ８０％ＲＨ）が３２ｎｍ以下であることを特徴とする前記（１）または（２）に記載の光学補償フィルム。
［式中、Ｒｅ(λ)は波長λｎｍにおける面内のレターデーション（単位：ｎｍ）、Ｒｔｈ(λ)は波長λｎｍにおける厚さ方向のレターデーション（単位：ｎｍ）である。］
（４）液晶性化合物が、円盤状液晶性化合物である前記（１）〜（３）のいずれかに記載の光学補償フィルム。
（５）液晶性化合物が、棒状液晶性化合物である前記（１）〜（３）のいずれかに記載の光学補償フィルム。
（６）前記（１）〜（５）のいずれかに記載の光学補償フィルムと偏光子とを有する偏光板。
（７）液晶セルと、前記（１）〜（５）のいずれかに記載の光学補償フィルムあるいは前記（６）に記載の偏光板とを有する液晶表示装置。
（８）液晶表示装置がＯＣＢモードであることを特徴とする前記（７）に記載の液晶表示装置。  
【手続補正３】
【補正対象書類名】明細書
【補正対象項目名】０００８
【補正方法】変更
【補正の内容】
【０００８】
また本発明では、以下の形態も好ましい。
（９）該セルロースアシレートフィルムのアシル基がアセチル基である前記（１）〜（５）のいずれかに記載の光学補償フィルム。
（１０）該セルロースアシレートフィルムが可塑剤、紫外線吸収剤、及び剥離促進剤のうち少なくとも１種含む前記（１）〜（５）のいずれかに記載の光学補償フィルム。
（１１）該セルロースアシレートフィルムの膜厚が４０μｍ〜１８０μｍである前記（１）〜（５）のいずれかに記載の光学補償フィルム。
（１２）該セルロースアシレートフィルムに添加する添加剤の含有量が該セルロースアシレートフィルム質量の１０質量％以上３０質量％以下である前記（１）〜（５）のいずれかに記載の光学補償フィルム。
（１３）該セルロースアシレートフィルムの２５℃８０％ＲＨにおける平衡含水率が３．４％以下である前記（１）〜（５）のいずれかに記載の光学補償フィルム。
（１４）該セルロースアシレートフィルムの６０℃、９５％ＲＨ、２４ｈｒの透湿度（膜厚８０μｍ換算）が、４００ｇ／ｍ2・２４ｈｒ以上２３００ｇ／ｍ2・２４ｈｒ以下である（１）〜（５）のいずれかに記載の光学補償フィルム。
（１５）該セルロースアシレートフィルムの８０℃、９０％ＲＨの条件下に４８時間静置した場合の質量変化が、０〜５％である前記（１）〜（５）のいずれかに記載の光学補償フィルム。
（１６）該セルロースアシレートフィルムの６０℃、９５％ＲＨの条件下に２４時間静置した場合の寸度変化および９０℃、５％ＲＨの条件下に２４時間静置した場合の寸度変化が、いずれも０〜５％である前記（１）〜（５）のいずれかに記載の光学補償フィルム。
（１７）該セルロースアシレートフィルムのガラス転移温度Ｔｇが８０〜１８０℃である前記（１）〜（５）のいずれかに記載の光学補償フィルム。
（１８）該セルロースアシレートフィルムの弾性率が、１５００〜５０００ＭＰaであることを特徴とする前記（１）〜（５）のいずれかに記載の光学補償フィルム。
（１９）該セルロースアシレートフィルムの光弾性係数が、５０×１０-13ｃｍ2／ｄｙｎｅ以下である前記（１）〜（５）のいずれかに記載の光学補償フィルム。
（２０）該セルロースアシレートフィルムのヘイズが０．０１〜２％である前記（１）〜（５）のいずれかに記載の光学補償フィルム。
（２１）該セルロースアシレートフィルムの２次平均粒子径が０．２以上１．５μｍ以下の二酸化珪素微粒子を有する前記（１）〜（５）のいずれかに記載の光学補償フィルム。
（２２）偏光板の２５℃６０％ＲＨ条件下で測定した単板透過率ＴＴ、平行透過率ＰＴ、直交透過率ＣＴ、偏光度Ｐが下記式（ａ）〜（ｄ）の少なくとも１つ以上を満たす前記（６）に記載の偏光板。
（ａ）４０．０≦ＴＴ≦４５．０
（ｂ）３０．０≦ＰＴ≦４０．０
（ｃ）ＣＴ≦２．０
（ｄ）９５．０≦Ｐ
（２３）波長λにおける直交透過率をＣＴ(λ)としたときに、ＣＴ(380)、ＣＴ(410)、ＣＴ(700)が下記式（ｅ）〜（ｇ）の少なくとも１つ以上を満たす前記（６）に記載の偏光板。
（ｅ）ＣＴ(380)≦２．０
（ｆ）ＣＴ(410)≦０．１
（ｇ）ＣＴ(700)≦０．５
（２４）６０℃９５％ＲＨに５００時間静置させたときの直交単板透過率の変化量ΔＣＴ、偏光度変化量ΔＰが下記式（ｊ）、（ｋ）の少なくとも１つ以上を満たす前記（６）に記載の偏光板。
（ｊ）−６．０≦ΔＣＴ≦６．０
（ｋ）−１０．０≦ΔＰ≦０．０
（ただし、変化量とは試験後測定値から試験前測定値を差し引いた値を示す）
（２５）偏光板の液晶セルと反対側に配置される保護膜の表面にハードコート層、防眩層、反射防止層の少なくとも一層を設けた前記（６）に記載の偏光板。
（２６）防湿処理を施した袋に包装されており、包装した状態での袋内の湿度が２５℃で４３％ＲＨ〜６５％ＲＨであることを特徴する前記（６）に記載の偏光板。
（２７）防湿処理を施した袋に包装されており、包装した状態での袋内の湿度が偏光板を液晶パネルに貼り合せる際の湿度に対して１５％ＲＨ以内の差である前記（６）に記載の偏光板。